СПОСОБ ПРИГОТОВЛЕНИЯ СУЛЬФИДИРОВАННОГО КАТАЛИЗАТОРА

1. Способ приготовления сульфидированного катализатора, содержащий стадии, на которых:
(а) обрабатывают носитель катализатора одним или более компонентами металлов Группы VIB, одним или более компонентами металлов Группы VIII и соединением этоксилата простого эфира гликолевой кислоты в соответствии с формулой (I)
2
x
2
2
2
m
2
R-(CH)-CH-O-[-(CH)-O-]-CH-COOH (I),
в которой R представляет собой гидрокарбильную группу, содержащую от 5 до 20 атомов углерода, x составляет в диапазоне от 1 до 15, а m составляет в диапазоне от 1 до 10, и при этом молярное отношение соединения (I) к содержанию металлов Группы VIB и Группы VIII составляет от по меньшей мере 0,01:1 до 1:0,01;
(b) высушивают обработанный носитель катализатора при температуре самое большее 200ºС с образованием высушенного пропитанного носителя; и
(с) сульфидируют высушенный пропитанный носитель с получением сульфидированного катализатора.
2. Способ по п.1, в котором соединение в соответствии с формулой (I) имеет молекулярную массу от 250 до 1500.
3. Способ по п.1, в котором R представляет собой гидрокарбильную группу, содержащую от 6 до 15 атомов углерода, x составляет в диапазоне от 1 до 10, а m составляет от 1 до 5.
4. Способ по п. 1, в котором носитель представляет собой глинозем.
5. Способ по п.4, в котором носитель представляет собой гамма-глинозем.
6. Способ по п. 1, в котором соединение в соответствии с формулой (I) выбрано из группы, состоящей из этоксилата олеилового эфира гликолевой кислоты, этоксилата нонилфенилового эфира гликолевой кислоты и этоксилата лаурилового эфира гликолевой кислоты.
7. Способ гидроочистки серосодержащего углеводородного сырья, который содержит контактирование углеводородного сырья при парциальном давлении водорода от 1 до 70 бар и температуре от 200 до 420ºС с катализатором, приготовленным по любому из пп. 1-6.